(57)【要約】本発明はアラミドステープル繊維を含んでなるステープル繊維成分Ａおよび少なくとも１種の種子繊維、または藻類で富化されたリオセル（ｌｙｏｃｅｌｌ）繊維を引裂きもしくは切断して製造されたステープル繊維、または少なくとも１種の種子繊維と藻類で富化されたリオセル繊維を引裂きもしくは切断することによって製造されたステープル繊維との混合物を含んでなるステープル繊維成分Ｂ、から作られ、ここでＡとＢはＡとＢの均質な混合物から製造される混合ステープル繊維ヤーンＡＢを形成し、混合ステープル繊維ヤーンＡＢの少なくとも２本は撚られて撚り糸ＺＡＢを形成し、そして撚り糸ＺＡＢの少なくとも１本がメリヤス生地Ｉに加工されている、メリヤス生地に関する。  また、本発明はアラミドステープル繊維および／またはポリオレフィンステープル繊維を含んでなるステープル繊維成分Ａおよび少なくとも１種の種子繊維、または藻類で富化されたリオセル繊維を引裂きもしくは切断することによって製造されたステープル繊維、または少なくとも１種の種子繊維と藻類で富化されたリオセル繊維を引裂きもしくは切断することで製造されたステープル繊維との混合物、を含んでなるステープル繊維成分Ｂから作られたメリヤス生地ＩＩであって、ここでＡは専らＡから製造される純粋ステープル繊維ヤーンＲＡを形成し、Ｂは専らＢから製造される純粋ステープル繊維ＲＢを形成し、少なくとも２本の純粋ステープル繊維ヤーンＲＡは撚られて撚り糸ＺＡを形成し、そして少なくとも２本の純粋ステープル繊維ヤーンＲＢは撚られて撚り糸ＺＢを形成し、そしてメリヤス生地ＩＩは、少なくとも１本の撚り糸ＺＡを少なくとも１本の撚り糸ＺＢと一緒に編むことによって製造されている、上記メリヤス生地ＩＩに関する。【選択図】図１【特許請求の範囲】
【請求項１】
アラミドステープル繊維を含んでなるステープル繊維成分Ａおよび少なくとも１種の種子繊維、または藻類で富化されたリオセル（ｌｙｏｃｅｌｌ）繊維を引裂きもしくは切断して製造されたステープル繊維、または少なくとも１種の種子繊維と藻類で富化されたリオセル繊維を引裂きもしくは切断することによって製造されたステープル繊維との混合物を含んでなるステープル繊維成分Ｂ、から作られ、ここでＡとＢはＡとＢの均質な混合物から製造される混合ステープル繊維ヤーンＡＢを形成し、混合ステープル繊維ヤーンＡＢの少なくとも２本は撚られて撚り糸ＺＡＢを形成し、そして撚り糸ＺＡＢの少なくとも１本がメリヤス生地Ｉに加工されている、メリヤス生地。
【請求項２】
アラミドステープル繊維がｐ−アラミドステープル繊維である、ことを特徴とする請求項１によるメリヤス生地Ｉ。
【請求項３】
少なくとも１種の種子繊維がカポック繊維、綿繊維、エイコン繊維またはこれらの種子繊維の２種もしくは３種の混合物からなることを特徴とする請求項１または２によるメリヤス生地Ｉ。
【請求項４】
種子繊維の混合物がカポック繊維と綿繊維からなることを特徴とする請求項３によるメリヤス生地Ｉ。
【請求項５】
カポック繊維と綿繊維の混合物において、カポック繊維：綿繊維の重量比は５０：５０〜５：９５の範囲にあることを特徴とする請求項４によるメリヤス生地Ｉ。
【請求項６】
少なくとも１種の種子繊維と藻類で富化されたリオセル繊維を引裂きもしくは切断して製造されたステープル繊維との混合物が綿繊維と藻類で富化されたリオセル繊維を引裂きもしくは切断して製造されたステープル繊維の混合物からなることを特徴とする請求項１によるメリヤス生地Ｉ。
【請求項７】
綿繊維と藻類で富化されたリオセル繊維を引裂きもしくは切断して製造されたステープル繊維の混合物において、綿繊維対藻類で富化されたリオセル繊維を引裂きもしくは切断して製造されたステープル繊維の重量比が５：９５〜９５：５の範囲にあることを特徴とする請求項６によるメリヤス生地Ｉ。
【請求項８】
メリヤス生地Ｉがステープル繊維成分Ａおよびステープル繊維成分Ｂを重量比Ａ：Ｂで含有し、ここでＡ：Ｂは９９：１〜５０：５０の範囲にあることを特徴とする請求項１〜７の１つまたはそれ以上によるメリヤス生地Ｉ。
【請求項９】
混合ステープル繊維ヤーンＡＢの２〜１０本が撚られて撚り糸ＺＡＢを形成していることを特徴とする請求項１〜８の１つまたはそれ以上によるメリヤス生地Ｉ。
【請求項１０】
撚糸ＺＡＢの１〜１０本がメリヤス生地Ｉに加工されていることを特徴とする請求項１〜９の１つまたはそれ以上によるメリヤス生地Ｉ。
【請求項１１】
メリヤス生地Ｉが手袋、保護袖、フードまたはシャツとして形成される衣類品であることを特徴とする請求項１〜１０の１つまたはそれ以上によるメリヤス生地Ｉ。
【請求項１２】
アラミドステープル繊維および／またはポリオレフィンステープル繊維を含んでなるステープル繊維成分Ａおよび少なくとも１種の種子繊維、または藻類で富化されたリオセル繊維を引裂きもしくは切断することによって製造されたステープル繊維、または少なくとも１種の種子繊維と藻類で富化されたリオセル繊維を引裂きもしくは切断することで製造されたステープル繊維との混合物、を含んでなるステープル繊維成分Ｂから作られたメリヤス生地ＩＩであって、ここでＡは専らＡから製造される純粋ステープル繊維ヤーンＲＡを形成し、Ｂは専らＢから製造される純粋ステープル繊維ＲＢを形成し、少なくとも２本の純粋ステープル繊維ヤーンＲＡは撚られて撚り糸ＺＡを形成し、そして少なくとも２本の純粋ステープル繊維ヤーンＲＢは撚られて撚り糸ＺＢを形成し、そしてメリヤス生地ＩＩは、少なくとも１本の撚り糸ＺＡを少なくとも１本の撚り糸ＺＢと一緒に編むことによって製造されている、上記メリヤス生地ＩＩ。
【請求項１３】
ステープル繊維成分Ａがアラミドステープル繊維とポリオレフィンステープル繊維からなり、ここでアラミドステープル繊維対ポリオレフィンステープル繊維の重量比が９５：５〜５：９５の範囲にあることを特徴とする請求項１２によるメリヤス生地ＩＩ。
【請求項１４】
ポリオレフィンステープル繊維がポリエチレンステープル繊維であることを特徴とする請求項１２または１３によるメリヤス生地ＩＩ。
【請求項１５】
純粋ステープル繊維ヤーンＲＡの２〜１０本が撚られて撚り糸ＺＡを形成していることを特徴とする請求項１２〜１４の１つまたはそれ以上によるメリヤス生地ＩＩ。
【請求項１６】
純粋ステープル繊維ヤーンＲＢの２〜１０本が撚られて撚り糸ＺＢを形成している請求項１２〜１４の１つまたはそれ以上によるメリヤス生地ＩＩ。
【請求項１７】
メリヤス生地ＩＩが撚り糸ＺＡ１〜８本を撚り糸ＺＢ１〜８本と編むことによって製造されていることを特徴とする請求項１２〜１６の１つまたはそれ以上によるメリヤス生地ＩＩ。
【請求項１８】
メリヤス生地ＩＩが手袋、保護袖、フードまたはシャツとして形成されている衣類品であることを特徴とする請求項１〜１５の１つまたはそれ以上によるメリヤス生地ＩＩ。
【発明の詳細な説明】
【技術分野】
【０００１】
本発明は、メリヤス生地、特に着用者を切り傷から護り且つ良好な着心地を持つ布地であるメリヤス生地に関する。
【背景技術】
【０００２】
例えば手袋の形態にある、この種のメリヤス生地は特許文献１に記載されている。そこに記載されたメリヤス生地、特に手袋は普通、肌に直接着用されそして良好な切り傷保護と、着心地の一側面を表わしそして着用者が小さい且つ繊細な成分を注意深く扱わねばならない場合に特に望まれる高い触知性とを一緒に兼ね備える。比較的粗雑な活動中では、メリヤス生地の着用者に合致する着心地は着用者が従事している身体活動に可成りの程度依存する。
着用者が発汗を殆んど伴わない、単なる、穏やかな水準の身体活動に従事している場合には、発生した汗は肌の汗線内で既に蒸発し、その結果肌表面とメリヤス生地の内表面の間の小さな雰囲気中に増加した水蒸気分圧を生ずる。しかしながら、液体水は発生しないので、着用者は肌表面とメリヤス生地の内表面との間の小さな雰囲気中で水蒸気が水に凝縮しない限り着心地が可成り悪化したことに気づかない。
これに対し、着用者が連続して激しい身体活動に従事し多量の発汗を起し、肌表面に液体水が生じる場合には、これは着心地に害を及ぼす。
【先行技術文献】
【特許文献】
【０００３】
【特許文献１】国際公開第２００８／０１７４００号パンフレット
【発明の概要】
【発明が解決しようとする課題】
【０００４】
それ故、本発明の目的は、従来技術に記載されたメリヤス生地と同様に良好な耐切り傷性を有し、しかも着心地を改善したメリヤス生地を提供することにある。
【課題を解決するための手段】
【０００５】
この目的は、アラミドステープル繊維を含んでなるステープル繊維成分Ａおよび少なくとも１種の種子繊維、または藻類で富化されたリオセル（ｌｙｏｃｅｌｌ）繊維を引裂きもしくは切断して製造されたステープル繊維、または少なくとも１種の種子繊維と藻類で富化されたリオセル繊維を引裂きもしくは切断することによって製造されたステープル繊維との混合物を含んでなるステープル繊維成分Ｂ、から作られ、ここでＡとＢはＡとＢの均質な混合物から製造される混合ステープル繊維ヤーンＡＢを形成し、混合ステープル繊維ヤーンＡＢの少なくとも２本は撚られて撚り糸ＺＡＢを形成し、そして撚り糸ＺＡＢの少なくとも１本がメリヤス生地Ｉに加工されている、メリヤス生地Ｉによって達成される。
【発明を実施するための形態】
【０００６】
驚いたことに、同等の良好な耐切り傷性を備えた、本発明のメリヤス生地Ｉは、本発明のメリヤス生地Ｉと、ヤーンおよびそれの撚り糸がステープル繊維成分Ａのみを有し、ステープル繊維成分Ｂを有さない点で異なる比較メリヤス生地と比較して、より低い水蒸気流れ抵抗の形でより高い着心地を示す。材料の水蒸気流れ抵抗が低いほど、それの、水蒸気を透過させる能力はより大きくなる。水蒸気を透過させる、材料の能力は、同様に、材料の“通気性”とも呼ばれている。すなわち、本発明のメリヤス生地Ｉは、相当する比較メリヤス生地よりも高い通気性を有している。
【０００７】
本発明のメリヤス生地Ｉの驚くほど増加された通気性は、着用者の穏やかな身体活動のみの間に、肌の汗線から出る水蒸気が比較メリヤス生地によるよりも本発明のメリヤス生地Ｉによる方が一層速やかに輸送され、そのため本発明のメリヤス生地Ｉの内表面と肌表面との間の小さな雰囲気中の水蒸気分圧は比較メリヤス生地を着用しているときよりも低くなる、という事実を導く。従って、本発明のメリヤス生地Ｉはその着用者が比較メリヤス生地の着用者よりも肌がより乾燥し、そのため一層快適な感触を感じるという効果を持つ。
着用者が連続して激しい身体活動に従事するときには、本発明のメリヤス生地Ｉは着用者が多量に汗をかき、そのため肌表面に液体水が貯まるのを防ぐことができないことは認めざるを得ない。しかしながら、本発明のメリヤス生地Ｉの驚くほどに増加された通気性は、激しい身体活動から穏やかな身体活動へ推移した後、肌に貯まった液体汗が比較メリヤス生地によるよりも本発明のメリヤス生地Ｉによって一層速やかに輸送され、そのため本発明のメリヤス生地Ｉの着用者は比較メリヤス生地の着用者よりも一層速やかに乾燥した肌表面の状態、すなわち着心地が増した状態に到達するという効果を有する。
このように、本発明のメリヤス生地Ｉは、驚くべきことに、同じ耐切り傷性で着心地を増加させる。
【０００８】
本発明のメリヤス生地Ｉのステープル繊維成分Ａはアラミドステープル繊維を含む。好ましくは、本発明のメリヤス生地Ｉのステープル繊維成分Ａはアラミドステープル繊維から作られる。
本発明の文脈によって、“アラミドステープル繊維”という用語はアラミドフィラメントヤーンすなわちフィラメントヤーンを引裂きもしくは切断によって製造されるステープル繊維を意味している。そのフィラメント形成性ポリマーはアラミドすなわちアミド結合（−ＣＯ−ＮＨ−）の少なくとも８５％が２つの芳香環に直接結合している芳香族ポリアミドである。
【０００９】
本発明のメリヤス生地Ｉのアラミドステープル繊維は、好ましくは、ｐ−アラミドステープル繊維、特に好ましくはポリ（ｐ−フェニレンテレフタラミド）ステープル繊維である。このようにステープル繊維はフィラメントヤーンから製造され、そのフィラメント形成性ポリマーはｐ−フェニレンジアミンとテレフタロイルジクロライドの等モル重合により得られる。さらに、ｐ−アラミドステープル繊維は、ｐ−フェニレンジアミンとテレフタロイルジクロライドの他に、ポリマー鎖中に取り込まれる、少量の他のジアミンおよび／または他のジカルボン酸クロライドを含有する共重合体がそのフィラメント形成性ポリマーである、フィラメントヤーンから製造される本発明のメリヤス生地Ｉのために好適である。一般則として、ｐ−フェニレンジアミンとテレフタロイルジクロライドに関して、他のジアミンおよび／または他のジカルボン酸クロライドはポリマー鎖中に１０モル％以下の量で導入されうることが理解される。
【００１０】
本発明のメリヤス生地Ｉのステープル繊維成分Ａのアラミドステープル繊維の長さは、好ましくは２０ｍｍ〜１８０ｍｍの範囲、特に好ましくは３０ｍｍ〜１２０ｍｍの範囲、さらに特に好ましくは３０ｍｍ〜１００ｍｍの範囲にある。
本発明のメリヤス生地のステープル繊維成分Ｂは少なくとも１種の種子繊維、または藻類で富化されたリオセル繊維を引裂きもしくは切断して製造されたステープル繊維、または少なくとも１種の種子繊維と藻類で富化されたリオセル繊維を引裂きもしくは切断して製造されたステープル繊維との混合物を含有する。
本発明のメリヤス生地Ｉの好ましい態様において、少なくとも１種の種子繊維はカポック（ｋａｐｏｋ）繊維、綿繊維、エイコン（ａｋｏｎ）繊維、上記した種子繊維の２種もしくは３種の混合物、特にカポック繊維対綿繊維の重量比が好ましくは５０：５０〜５：９５の範囲、特に好ましくは３０：７０〜５：９５の範囲にあるカポック繊維と綿繊維の混合物を含有する。
【００１１】
カポック繊維はパンヤ木（ｋａｐｏｋ  ｔｒｅｅ）から得られ、約１５ｍｍ〜最大で約４０ｍｍの繊維長までの長さ分布を持つセルロース中空繊維である。
綿繊維は栽培されたゴシピウム種（Ｇｏｓｓｙｐｉｕｍ  ｔｙｐｅｓ）からの種毛である。この繊維は長さ分布を有し、長さ分布は約１０ｍｍ〜約５５ｍｍの繊維長さに及ぶ。
エイコン繊維はアスクレピイアダシア（Ａｓｃｌｅｐｉａｄａｃｅａｅ）およびアポシナシア（Ａｐｏｃｙｎａｃｅａｅ）の種毛である。この繊維は長さ分布を有し、長さ分布は約１０ｍｍ〜約３０ｍｍ、殆んどないが約４０ｍｍに及ぶこともある、繊維長さに及ぶ。
【００１２】
一実施態様において、本発明のメリヤス生地Ｉは藻類で富化されたリオセル繊維の引裂きもしくは切断によって製造されたステープル繊維を、ステープル繊維成分Ｂ中に含有する。このタイプのステープル繊維は、ドイツ国ルドルスタットのシーセル社（ＳｅａＣｅｌｌ  ＧｍｂＨ）からシーセル（Ｓｅａｃｅｌｌ、登録商標）の商標名で入手することができる。
リオセル繊維はセルロース合成繊維であり、それは有機溶媒に溶解されたセルロースを繊維形態に再生することによって製造される（人造繊維年鑑（ＭＡＮ−ＭＡＤＥ  ＦＩＢＥＲ  ＹＥＡＲ  ＢＯＯＫ）１９９７年９月、ピー、エイ、コッホ“リオセル繊維”による繊維表、４１〜４７頁参照）。シーセル（登録商標）ステープル繊維の多孔質構造は本発明のメリヤス生地Ｉにおいてその通気性に寄与しそしてシーセル（登録商標）ステープル繊維に含有される皮膚に好ましい藻類成分例えばカルシウム塩やマグネシウム塩の如き鉱酸塩およびビタミンＥの如きビタミン類を、皮膚へ放出するのを促進する。そのためシーセル（登録商標）ステープル繊維を含む本発明のメリヤス生地Ｉは皮膚栄養と皮膚治療の効果を及ぼし、それによって乾癬や神経皮膚炎の如き皮膚病に対しプラス効果を達成する。さらに、シーセル（登録商標）ステープル繊維に固有の高度の軟らかさは、シーセル（登録商標）ステープル繊維を含む本発明のメリヤス生地Ｉが着用者の肌に非常に嬉しい感触付与するように寄付する。従って、シーセル（登録商標）ステープル繊維を含む、本発明のメリヤス生地Ｉは高い着心地を示す。
【００１３】
本発明のメリヤス生地Ｉの一態様で用いられる、藻類で富化されたリオセル繊維を引裂きまたは切断して製造されたステープル繊維（シーセル（登録商標）ステープル繊維）は、好ましくは２０ｍｍ〜１８０ｍｍの範囲、特に好ましくは３０ｍｍ〜１２０ｍｍの範囲、さらに特に好ましくは３０ｍｍ〜１００ｍｍの範囲にある長さを有する。
本発明のメリヤス生地Ｉの好ましい態様において、少なくとも１種の種子繊維と、藻類で富化されたリオセル繊維を引裂きまたは切断することによって製造されたステープル繊維との混合物は、綿繊維と藻類で富化されたリオセル繊維を引裂きまたは切断することで製造されたステープル繊維との混合物を包含する。
本発明のメリヤス生地Ｉのさらに好ましい態様において、綿繊維と、藻類で富化されたリオセル繊維を引裂きまたは切断することで製造されたステープル繊維との混合物における重量比は、５：９５〜９５：５の範囲、特に好ましくは２０：８０〜８０：２０の範囲にある。
【００１４】
本発明のメリヤス生地Ｉは、ステープル繊維成分Ａとステープル繊維成分Ｂとを、Ａ：Ｂの重量比で、好ましくは９９：１〜５０：５０の範囲、より好ましくは９７：３〜６０：４０の範囲、さらに特に好ましくは９５：５〜７０：３０の範囲で含有する。この場合、ステープル繊維成分Ａのアラミドステープル繊維は新しく製造されたアラミドステープル繊維１００重量％からなることができる。あるいは、ステープル繊維成分Ａのアラミドステープル繊維はリサイクルされたアラミドステープル繊維１００重量％からなることができる。さらに、ステープル繊維成分Ａのアラミドステープル繊維は、新しく製造されたアラミドステープル繊維とリサイクルされたアラミドステープル繊維の混合物からなることもできる。
本発明のメリヤス生地Ｉにおいて、撚り糸ＺＡＢは、混合ステープル繊維ヤーンＡＢの少なくとも２本から製造される。ここで、上記ステープル繊維ヤーンＡＢのそれぞれはＡとＢの均質な混合物から製造される。この場合、“均質な混合物”
という表現は、本質的にＡとＢの混合物の各容積中に、従って、その均質な混合物から製造された、混合ステープル繊維ヤーンＡＢの各容積中に、Ａ：Ｂの所定の混合比が存在することを意味する。
【００１５】
本発明のメリヤス生地Ｉの好ましい態様において、混合ステープル繊維ヤーンＡＢは１０ｔｅｘ〜１０００ｔｅｘの範囲、好ましくは１２〜５００ｔｅｘの範囲、さらに好ましくは１４〜１００ｔｅｘの範囲にある線密度を有する。
さらに、本発明のメリヤス生地Ｉの一つの態様では、混合ステープル繊維ヤーンＡＢの好ましくは２〜１０本、特に好ましくは２〜８本が撚られて撚り糸ＺＡＢを形成している。
さらに、本発明のメリヤス生地Ｉの一つの態様では、撚り糸ＺＡＢの好ましくは１〜１０本、特に好ましくは１〜８本が本発明のメリヤス生地Ｉ中に加工される。
本発明のメリヤス生地Ｉのさらに好ましい態様では、メリヤス生地Ｉはニードルゲージｇｇで編まれる。このニードルゲージは好ましくは５ｇｇ〜１８ｇｇの範囲、特に好ましくは７ｇｇ〜１８ｇｇの範囲にある。
本発明のメリヤス生地Ｉのさらなる好ましい態様では、メリヤス生地Ｉは列（ｃｏｕｒｓｅ）のメッシュ密度ＭｉＲで編まれる。ＭｉＲは好ましくは２〜１５の範囲、特に好ましくは３〜１２の範囲にある。
本発明のメリヤス生地Ｉのさらなる好ましい態様では、メリヤス生地Ｉはうね（ｗａｌｅ）のメッシュ密度ＭｉＳで編まれる。ＭｉＳは好ましくは２〜１５の範囲、特に好ましくは３〜１２の範囲にある。
本発明のメリヤス生地Ｉの耐切断性と着心地との有利な結合は、本発明のメリヤス生地Ｉが身体に着用されている、あらゆる型の衣服において顕著である。好ましくは、本発明のメリヤス生地Ｉは、手袋、保護袖、フードあるいはシャツとして形成される衣服製品である。
【００１６】
本発明の基本的目的は、アラミドステープル繊維および／またはポリオレフィンステープル繊維を含んでなるステープル繊維成分Ａおよび少なくとも１種の種子繊維、または藻類で富化されたリオセル繊維を引裂きもしくは切断することによって製造されたステープル繊維、または少なくとも１種の種子繊維と藻類で富化されたリオセル繊維を引裂きもしくは切断することで製造されたステープル繊維との混合物、を含んでなるステープル繊維成分Ｂから作られたメリヤス生地ＩＩであって、ここでＡは専らＡから製造される純粋ステープル繊維ヤーンＲＡを形成し、Ｂは専らＢから製造される純粋ステープル繊維ＲＢを形成し、少なくとも２本の純粋ステープル繊維ヤーンＲＡは撚られて撚り糸ＺＡを形成し、そして少なくとも２本の純粋ステープル繊維ヤーンＲＢは撚られて撚り糸ＺＢを形成し、そしてメリヤス生地ＩＩは、少なくとも１本の撚り糸ＺＡを少なくとも１本の撚り糸ＺＢと一緒に編むことによって製造されている、によって達成される。
【００１７】
驚くべきことに、本発明のメリヤス生地ＩＩは、同様に良好な耐切断性を持ち、本発明のメリヤス生地ＩＩと、ヤーンおよびその撚り糸がステープル繊維成分Ａを有するだけで、ステープル繊維成分Ｂを有さない点でのみ異なる比較メリヤス生地と比較して比較的低い水蒸気流れ抵抗の形で比較的高い着心地を示す。この場合、用語“アラミドステープル繊維”、“種子繊維”および“藻類で富化されたリオセル繊維を引裂きまたは切断して製造されたステープル繊維”は本発明のメリヤス生地Ｉの記載で既に説明された意味と同じ意味を有する。
【００１８】
本発明の記載において、用語“ポリオレフィンステープル繊維”はポリオレフィンフィラメントヤーン、すなわちフィラメントヤーンを引裂きまたは切断して製造されるステープル繊維を意味する。そのフィラメント形成性ポリマーはポリオレフィン、好ましくはポリプロピレンおよび特に好ましくはポリエチレンである。それ故、本発明のメリヤス生地ＩＩのポリオレフィンステープル繊維は好ましくはポリプロピレンステープル繊維であり、特に好ましくはポリエチレンステープル繊維である。それによって、本発明の記載では、ポリエチレンは分子量が好ましくは１００万より大きくそして少量の鎖分岐剤またはコモノマーを含有することができる、実質的に線状のポリエチレン材料であると理解される。上記少量とは、主鎖中の炭素原子１００個当り５個を超えない鎖分岐剤またはコモノマーが存在することを意味すると理解される。線状のポリエチレン材料は、さらに通常配合される、アルケン−１ポリマー、特に低圧ポリエチレン等の如きポリマー添加物の１種またはそれ以上または抗酸化剤、紫外線吸収剤、染料等の低分子量の添加剤を５０重量％まで含有することができる。この種のポリエチレン材料は“伸長鎖ポリエチレン”（ＥＣＰＥ）の名で知られている。本発明の記載において、ポリプロピレンは分子量が好ましくは１００万以上の実質的に線状ポリプロピレン材料であると理解される。
【００１９】
本発明のメリヤス生地ＩＩのステープル繊維成分Ａのポリオレフィンステープル繊維の長さは、好ましくは２０ｍｍ〜１８０ｍｍの範囲、特に好ましくは３０ｍｍ〜１２０ｍｍの範囲、さらに特に好ましくは３０ｍｍ〜１００ｍｍの範囲にある。
本発明のメリヤス生地ＩＩの一つの実施態様において、ステープル繊維成分Ａは、アラミドステープル繊維：ポリオレフィンステープル繊維の重量比が９５：５〜５：９５の範囲、好ましくは８０：２０〜２０：８０の範囲にある、アラミドステープル繊維とポリオレフィンステープル繊維からなる。
本発明のメリヤス生地の好ましい実施態様において、ポリオレフィンステープル繊維はポリエチレンステープル繊維である。
本発明のメリヤス生地ＩＩの一つの実施態様において、純粋なステープル繊維ヤーンＲＡは、好ましくは１０ｔｅｘ〜１０００ｔｅｘの範囲、特に好ましくは１２〜５００ｔｅｘの範囲、さらに特に好ましくは１４〜１００ｔｅｘの範囲の線密度を有する。
さらに、本発明のメリヤス生地ＩＩの一つの実施態様において、純粋なステープル繊維ヤーンＲＢは、好ましくは１０ｔｅｘ〜１０００ｔｅｘの範囲、特に好ましくは１２〜５００ｔｅｘの範囲、さらに特に好ましくは１４〜１００ｔｅｘの範囲にある線密度を有する。
【００２０】
さらに、本発明のメリヤス生地ＩＩの一つの実施態様において、純粋なステープル繊維ヤーンＲＡの好ましくは２〜１０本、特に好ましくは２〜８本が撚られて撚り糸ＺＡを形成している。
さらに、本発明のメリヤス生地ＩＩの一つの実施態様において、純粋なステープル繊維ヤーンＲＢの好ましくは２〜１０本、特に好ましくは２〜８本が撚られて撚り糸ＺＢを形成している。
さらに、一つの実施態様において、本発明のメリヤス生地ＩＩは好ましくは撚り糸ＺＡの１〜８本と好ましくは撚り糸ＺＢの１〜８本とを編成することによって製造される。この場合、メリヤス生地ＩＩは撚り糸ＺＡの１〜６本と好ましくは撚り糸ＺＢの１〜６本とを編成することにより製造されるのが特に好ましい。
さらに好ましい実施態様において、本発明のメリヤス生地ＩＩは、ニードルゲージｇｇで編まれている。この場合、ｇｇは好ましくは５〜１８の範囲にあり、特に好ましくは７〜１５の範囲にある。
さらに好ましい実施態様において、本発明のメリヤス生地ＩＩは、横の目のメッシュ密度ＭｉＲで編まれている。ここで、ＭｉＲは好ましくは２〜１５の範囲、特に好ましくは３〜１２の範囲にある。
【００２１】
さらに好ましい実施態様において、本発明のメリヤス生地ＩＩは、縦の目のメッシュ密度ＭｉＳで編まれている。ここで、ＭｉＳは好ましくは２〜１５の範囲、特に好ましくは３〜１２の範囲にある。
本発明のメリヤス生地ＩＩが純粋なステープル繊維ヤーンＲＡが純粋なフィラメントヤーンＲＡ’で置き換えられていることで変更されている場合には、編成されることによって製造され、耐切断性、耐磨耗性および着心地の魅力的な組合わせを持つ、メリヤス生地ＩＩ’と同様の他の同一構造を生む結果となる。
本発明のメリヤス生地ＩＩの耐切断性と着心地との有利な組合せは本発明のメリヤス生地ＩＩが身体に着用される、あらゆる種類の衣類において著しい。好ましくは、本発明のメリヤス生地ＩＩは、グローブ、保護袖、フードあるいはシャツとして形成される衣服である。
【実施例】
【００２２】
本発明を以下の実施例を用いてより詳細に説明する。
【００２３】
実施例１
ポリ−ｐ−フェニレンテレフタラミド製の４０ｍｍ長ステープル繊維（テイジンアラミドＧｍｂＨのトワロン１０７０）がステープル繊維成分Ａとして用いられる。約１５ｍｍの繊維長から約４０ｍｍの繊維長までに亘る長さ分布を持つカポック（ｋａｐｏｋ）繊維がステープル繊維成分Ｂとして用いられる。均一なステープル繊維混合物が成分Ａ９０ｗｔ％と成分Ｂ１０ｗｔ％とから製造される。Ｎｍ２８すなわち３６ｔｅｘの線密度を持つ混合ステープル繊維ヤーンＡＢがこの均一なステープル繊維混合物から製造される。これらの混合されたステープル繊維ヤーンＡＢの２本を撚って撚り糸ＺＡＢを形成する。これらの撚り糸ＺＡＢの４本を織機中に平行に供給してニードルゲージ７ｇｇ、横の目のメッシュ密度ＭｉＲ３．５および縦の目メッシュ密度ＭｉＳ３．５の手袋に編んだ。
３個の本発明の手袋１ａ、１ｂおよび１ｃがこのようにして編まれた。耐切断性（切断抵抗）ＮがＩＳＯ１３９９７（１９９９年８月）に従って本発明の手袋１ａ、１ｂおよび１ｃについて測定される。
【００２４】
実施例２
ポリ−ｐ−フェニレンテレフタラミド製の４０ｍｍ長ステープル繊維（テイジンアラミドＧｍｂＨのトワロン１０７０）がステープル繊維成分Ａとして用いられる。約１５ｍｍの繊維長から約４０ｍｍの繊維長までに亘る長さ分布を持つカポック繊維がステープル繊維成分Ｂとして用いられる。成分Ａの９０ｗｔ％と成分Ｂの１０ｗｔ％から均一なステープル繊維混合物が製造される。Ｎｍ２８すなわち３６ｔｅｘの線密度を持つ混合ステープル繊維ヤーンＡＢがこの均一なステープル繊維混合物から製造される。これらの混合ステープル繊維ヤーンＡＢの２本が撚られて撚り糸ＺＡＢを形成する。これらの撚り糸ＺＡＢの１本が編機中に供給されてニードルゲージ１３ｇｇ、横の目のメッシュ密度ＭｉＲ  ６．０および縦の目のメッシュ密度Ｍｉｓ  ７．５の手袋に編まれる。
３個の本発明の手袋２ａ、２ｂおよび２ｃがこのようにして編まれる。切断抵抗がＩＳＯ１３９９７（１９９９年８月）により本発明の手袋２ａ、２ｂおよび２ｃについて測定される。
【００２５】
比較例１
ステープル繊維成分Ａすなわちポリ−ｐ−フェニレンテレフタラミド製の４０ｍｍ長ステープル繊維（テイジンアラミドＧｍｂＨのトワロン１０７０）のみが用いられる。Ｎｍ２８すなわち３６ｔｅｘの線密度のステープル繊維ヤーンが成分Ａ１００％から製造される。これらのステープル繊維ヤーンの２本を撚って撚り糸を形成する。これらの撚り糸４本を編機中に平行に供給してニードルゲージ７ｇｇ、横の目の線密度がＭｉＲ３．５および縦の目の線密度ＭｉＳ３．５の手袋に編まれる。
３個の比較手袋Ｖ１ａ、Ｖ１ｂおよびＶ１ｃがこのようにして編まれる。切断抵抗Ｎがこれらの比較手袋Ｖ１ａ、Ｖ１ｂおよびＶ１ｃについて  ＩＳＯ  １３９９７（１９９９年８月）に従って測定される。
【００２６】
比較例２
ステープル繊維成分Ａすなわちポリ−ｐ−フェニレンテレフタラミド製の４０ｍｍ長ステープル繊維（テイジンアラミドＧｍｂＨのトワロン１０７０）のみが用いられる。Ｎｍ２８すなわち３６ｔｅｘの線密度のステープル繊維ヤーンが成分Ａ１００％から製造される。これらのステープル繊維ヤーンの２本が撚られて撚り糸を形成する。この撚り糸を編機中に供給してニードルゲージ１３ｇｇ、横の目のメッシュ密度ＭｉＲ６．０および縦の目のメッシュ密度ＭｉＳ８．０の手袋に編まれる。
３個の比較手袋Ｖ２ａ、Ｖ２ｂおよびＶ２ｃがこのようにして編まれる。切断抵抗ＮがＩＳＯ１３９９７（１９９９年８月）により比較手袋Ｖ２ａ、Ｖ２ｂおよびＶ２ｃについて測定される。
結果を表１にまとめる。
【００２７】
【表１】
2012511640.tif 000002
【００２８】
本発明の手袋１ａ−ｃと比較手袋Ｖ１ａ−ｃの比較は本発明の手袋は、カポック繊維の割合が１０ｗｔ％であるにもかかわらず、同じ単位面積当りの質量について、比較手袋Ｖ１ａ−ｃの切断抵抗Ｎと等しく良好な切断抵抗Ｎを有していることを示している。
本発明の手袋２ａ−ｃと比較手袋Ｖ２ａ−ｃの比較は、本発明の手袋は、カポック繊維の割合が１０ｗｔ％であるにもかかわらずそして単位面積当りの質量が幾分低いにもかかわらず、比較手袋Ｖ２ａ−ｃの切断抵抗Ｎよりも実際幾分良好な切断抵抗Ｎを有していることを示している。
【００２９】
さらなる本発明の手袋１ｄは手袋１ａ−ｃについてと同じ条件を用いて製造される。ＤＩＮ  ＥＮ３１０９２（１９９４年２月）またはＩＳＯ  １１０９２（１９９３年１０月１５日）により、水蒸気流れ抵抗Ｒｅｔは本発明の手袋１ａについて測定される。上記引用標準によれば、Ｒｅｔは、単位面積足りの蒸発熱流により除された手袋の２つの表面、すなわち手袋の内側と外側の間の水蒸気分圧差を意味し、水蒸気分圧勾配を与える。
さらなる比較手袋Ｖ１ｄは比較手袋Ｖ１ａ−ｃについてと同じ条件を用いて製造される。ＤＩＮ  ＥＮ３１０９２（１９９４年２月）またはＩＳＯ１１０９２（１９９３年１０月１５日）によれば、水蒸気流れ抵抗Ｒｅｔは比較手袋Ｖ１ｄについて測定される。
Ｒｅｔ測定の結果は表２に示されている。
【００３０】
【表２】
2012511640.tif 000003
【００３１】
本発明の手袋１ｄを比較手袋Ｖ１ｄと比較すると、本発明の手袋１ｄの水蒸気流れ抵抗Ｒｅｔは比較手袋Ｖ１ｄの水蒸気流れ抵抗Ｒｅｔよりも２１％低いことがわかる。従って、本発明の手袋１ｄの通気性は比較手袋Ｖ１ｄの通気性よりも２６％大きい。
このように、穏やかな身体活動を装う、ＤＩＮ  ＥＮ３１０９２（１９９４年２月）またはＩＳＯ１１０９２（１９９３年１０月１５日）の条件下で、本発明の手袋１ｄは、同じ切断抵抗で、比較手袋Ｖ１ｄよりも一段と高い着心地を示している。
着用者の身体活動のない着用試験でも、本発明の手袋１ｄは、着用者によって比較手袋Ｖ１ｄの着心地よりも一層快適であると記載される着心地を示す。
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
アラミドステープル繊維を含んでなるステープル繊維成分Ａおよび
カポック繊維またはエイコン繊維もしくは
カポック繊維とエイコン繊維の混合物
または
藻類で富化されたリオセル（ｌｙｏｃｅｌｌ）繊維を引裂きもしくは切断して製造されたステープル繊維
または
カポック繊維またはエイコン繊維もしくはカポック繊維とエイコン繊維の混合物と
藻類で富化されたリオセル繊維を引裂きもしくは切断することによって製造されたステープル繊維との混合物
を含んでなるステープル繊維成分Ｂ、
から作られ、ここでＡとＢはＡとＢの均質な混合物から製造される混合ステープル繊維ヤーンＡＢを形成し、混合ステープル繊維ヤーンＡＢの少なくとも２本は撚られて撚り糸ＺＡＢを形成し、そして撚り糸ＺＡＢの少なくとも１本がメリヤス生地Ｉに加工されている、メリヤス生地。
【請求項２】
アラミドステープル繊維がｐ−アラミドステープル繊維である、ことを特徴とする請求項１によるメリヤス生地Ｉ。
【請求項３】
ステープル繊維成分Ｂが、綿繊維からなることを特徴とする請求項１または２によるメリヤス生地Ｉ。
【請求項４】
ステープル繊維成分Ｂがカポック繊維と綿繊維の混合物からなることを特徴とする請求項３によるメリヤス生地Ｉ。
【請求項５】
カポック繊維と綿繊維の混合物において、カポック繊維：綿繊維の重量比は５０：５０〜５：９５の範囲にあることを特徴とする請求項４によるメリヤス生地Ｉ。
【請求項６】
メリヤス生地Ｉがステープル繊維成分Ａおよびステープル繊維成分Ｂを重量比Ａ：Ｂで含有し、ここでＡ：Ｂは９９：１〜５０：５０の範囲にあることを特徴とする請求項１〜５の１つまたはそれ以上によるメリヤス生地Ｉ。
【請求項７】
混合ステープル繊維ヤーンＡＢの２〜１０本が撚られて撚り糸ＺＡＢを形成していることを特徴とする請求項１〜６の１つまたはそれ以上によるメリヤス生地Ｉ。
【請求項８】
撚糸ＺＡＢの１〜１０本がメリヤス生地Ｉに加工されていることを特徴とする請求項１〜７の１つまたはそれ以上によるメリヤス生地Ｉ。
【請求項９】
メリヤス生地Ｉが手袋、保護袖、フードまたはシャツとして形成される衣類品であることを特徴とする請求項１〜８の１つまたはそれ以上によるメリヤス生地Ｉ。
【請求項１０】
アラミドステープル繊維および／またはポリオレフィンステープル繊維を含んでなるステープル繊維成分Ａおよび少なくとも１種の種子繊維、または藻類で富化されたリオセル繊維を引裂きもしくは切断することによって製造されたステープル繊維、または少なくとも１種の種子繊維と藻類で富化されたリオセル繊維を引裂きもしくは切断することで製造されたステープル繊維との混合物、を含んでなるステープル繊維成分Ｂから作られたメリヤス生地ＩＩであって、ここでＡは専らＡから製造される純粋ステープル繊維ヤーンＲＡを形成し、Ｂは専らＢから製造される純粋ステープル繊維ＲＢを形成し、少なくとも２本の純粋ステープル繊維ヤーンＲＡは撚られて撚り糸ＺＡを形成し、そして少なくとも２本の純粋ステープル繊維ヤーンＲＢは撚られて撚り糸ＺＢを形成し、そしてメリヤス生地ＩＩは、少なくとも１本の撚り糸ＺＡを少なくとも１本の撚り糸ＺＢと一緒に編むことによって製造されている、上記メリヤス生地ＩＩ。
【請求項１１】
ステープル繊維成分Ａがアラミドステープル繊維とポリオレフィンステープル繊維からなり、ここでアラミドステープル繊維対ポリオレフィンステープル繊維の重量比が９５：５〜５：９５の範囲にあることを特徴とする請求項１０によるメリヤス生地ＩＩ。
【請求項１２】
ポリオレフィンステープル繊維がポリエチレンステープル繊維であることを特徴とする請求項１０または１１によるメリヤス生地ＩＩ。
【請求項１３】
純粋ステープル繊維ヤーンＲＡの２〜１０本が撚られて撚り糸ＺＡを形成していることを特徴とする請求項１０〜１２の１つまたはそれ以上によるメリヤス生地ＩＩ。
【請求項１４】
純粋ステープル繊維ヤーンＲＢの２〜１０本が撚られて撚り糸ＺＢを形成している請求項１０〜１２の１つまたはそれ以上によるメリヤス生地ＩＩ。
【請求項１５】
メリヤス生地ＩＩが撚り糸ＺＡ１〜８本を撚り糸ＺＢ１〜８本と編むことによって製造されていることを特徴とする請求項１０〜１５の１つまたはそれ以上によるメリヤス生地ＩＩ。
【請求項１６】
メリヤス生地ＩＩが手袋、保護袖、フードまたはシャツとして形成されている衣類品であることを特徴とする請求項１０〜１５の１つまたはそれ以上によるメリヤス生地ＩＩ。
【国際調査報告】
2012511640.tif 000004
2012511640.tif 000005
2012511640.tif 000006
2012511640.tif 000007
2012511640.tif 000008
2012511640.tif 000009
2012511640.tif 000010
2012511640.tif 000011
2012511640.tif 000012
2012511640.tif 000013